Brevet FR2090210A1 — publié le 19720114

.uéi présente invention se rapporte à un matériau composite pian continu, ue préférence découpé en bandes, destiné à la préparation de cS^i^-s th&rrao—isolants, à conducteurs multiples, par exemple de cSisles à gaines multicouches. On connaît des cSbles à conducteurs multiples auxquels on confère une isolation tnermique en les enveloppant d'abord d'une couche d'une feuille de polyétr.ylènetéréphtalate en forme de bande, en déposant ensuite sur celle-ci deux couches ultérieures d'une feuille de poiyéthylane et en couvrant enfin cette dernière couche d'une autre couche d'une feuille de polyét'nylène téréphtalate en forme de banae. Cette isolation thermique présente cependant l'inconvénient que la cndleur produite par la température d'extrusion élevée utilisée au cours de l'application de la gaine extérieure en matière synthétique therm.oplas tique, par exemple en chlorure polyvinylique ou oien en oolyéthylëne extrudés, n'est pas absorbée dans la assure souhaitée par les différentes couches de feuilles appliquées jusqu'à présent aux fins d'isolement, de sorte que, lors de 1'application de la garniture de gaine extérieure, il s'est produit des endommayements dans l'intérieur du câble, c'est, à dire que les couches isolantes des conducteurs individuels sont devenues molles par suite de la température élevée appliquée au cours de la réalisation de la garniture de gaine extérieure, par collage l'une sur l'autre ou à la couche intérieure de la feuille isolante. De nombreux essais effectués avec le nouveau matériau composite ont prouvé que de tels inconvénients peuvent être évités en utilisant le nouveau matériau' composite à deux ou ijîen-trois _cqucnes, suivant i'invention. En outre, il est possible de réduire les durées de préparation et par conséquent les coûts pour la production de câbles, étant donné qu'un isolement Lher.uique est réalisable avec seulement deux ou, tout au plus, trois ccuchus isolantes, au lieu d'employer quatre couches ou d ivôin uage, co.-.me il était nécessaire jusqu'à présent® U2. préser te invention vise cl apporter un matériau composite pian, en for.àe de banae, qui permet de préparer des câbles thermo-isolants à zon acteurs multiples ne présentant pas les inconvénients des cibles thermo-isolants du type connu précité et proté-9-id.nt le catle isolé contre les endomruage.nents provoqués par des efrorts de pliage. Lors de la fabrication ue câbles thermo-isolants à connue tours multiples suivant l'invention, les durées BAD ORSQIMAL ' 71 18135 ■ ■ 2090210 de préparation sont plus courtes que dans la production de câbles usuels. Le problème de 1'invention a été résolu en apportant un matériau composite plan continu, de préférence découpé en bandes, 5 destiné à la préparation des câbles précités, ledit matériau se composant d'une couche de mousse de polyurethane dont au moins l'une des deux faces se faisant face est revêtue d'une feuille en polyester de haute résistance. La présente invention se rapporte en outre à l'utilisation d'un matériau composite plan dont au 10 moins une face est munie d'une feuille en polyester de haute résistance en vue de préparer des câbles thermo-isolants à conducteurs multiples0 Le matériau composite se présente avantageusement sous la forme de bandes0 Sa largeur se situe de préférence entre 20 et 15 1400 mm, en particulier entre 65 et 1300 mm» La couche de mousse de polyuréthane dont est muni le matériau composite, est de préférence en uréthane de polyester. La dite couche a un poids compris entre 8 et 15 g/m . Dans le cas de Matériaux composites à deux couches, la couche de polyuréthane 20 présente une épaisseur allant de 0,2 à 0,6 mm, de préférence de 0,3 à 0,4 mrn. Dans le cas de matériaux composites à trois couches, l'épaisseur de la couche de mousse de polyuréthane est de 0,3 à 0,6 mm, de préférence de 0,3 à 0,4 mm0 Pour la préparation dudit matériau composite conviennent 25 des feuilles en polyester ayant une résistance élevée,, On peut employer des feuilles étirées soit monoaxialement, soit biaxiale-ment, du type indiqué, mais ce sont les feuilles orientées bi-axialement qui sont en général préférées0 Les feuilles en polyester ont une épaisseur allant de 5 à 30 20 yu , de préférence de 10 à 15 On préfère un matériau composite se composant de deux feuilles en polyester entre lesquelles est disposée une couche de mousse de polyuréthane. Dans le cas de matériaux à trois couches, il est avantageux 35 que les deux feuilles en polyester aient la même épaisseur» Dans un matériau composite particulièrement approprié, les deux feuilles en polyester ont une épaisseur de 12 jx et la couche de mousse de polyuréthane une épaisseur d'environ 300 le poids total s'élevant à environ 60 g/m^. Des matériaux composites BAD ORIGINAL 71 18135 -3- 2090210 ,-r.1 :lr !-s ;jr '.--e -tint une épaisseur totale allant de u,3 à U,b iata, en jjr ;.ic\,j.iar ae .,,3 a u, 4 mm0 Jans des cas spéciaux, il est cejc!,..i;.u ;o3ji^ie o-e -1 une ues idc.x feuilles en polyester soit ;;-Lu3 .paioae que l ' d'acre. Les cou-unes xorm uic -e rateriau composite sont rellees entre ttiida a'ui:i j.; _..:re iv;'el±es f .:3.lj tent au a.:laminage« ue matériau à -.ruli couches yarticuliàreaien t approprié est r ue manier;: connue en appliquant sur la surface d'une f--ul-le ;.-n polyester une couche ue mousse de polyureth&ne suivant le pcocéué -.e uoux>iage o. la rianme. Dans ce procéué, on dépose sur i.i car face a'une f euii Le en polyester une Pande de mousse de polyurétnane ayant la même largeur, et on les relie l'une avec 1 ' au are par douulage à la faarr,me. uar.d _e cas où ban-^e ue mousse prosente par exemple une •) épaisseur -e 1,2 mm eu un poids ue 31 g/m4", alors l'épaisseur de cwtte couche après fixation sur la surface de la feuille en polyester est de 3OC à ioO^u Et le poids est d'environ 30 g/m^o La préparation d'un cable thermo-isolant à conducteurs multiples a partir a'an matériau composite à trois couches sera décrite dans ce qui suit : un f.tlsceau de cables, par exemple un câble a gaine multi-coacnes, à 500 paires, est d'abord enveloç-aé d'une couche de feuLu en polyester ayant par exemple une épaisseur de 50yu • Ensuite ie faisceau ue câbles ainsi isolé est entouré par une coucae u ' une sancie ae protection, en «aluminium, et muni a'une i jUine extérieure en polycthylene0 La préoaration a'un câble thermo-isolant à conducteurs multi pies u1 un ..lutériau composite a deux coucnes se fait ae manière (3.11 di. U ;U0O La description qui suit en référence au aèssin annexé illustre .uelques exemples, ae réalisation ue i »inv-ention0 i>ur le dessin : la f i 3.1 est une représentation schéma tique en coupe transversale _'un matériau composite a crois couches; la fig.2 est une représencation scnonatique en coupe longi— tuuinale d'un câble Isolé au moyen d'un matériau composite à trois souches; et la rig03 représente, en coupe transversale, un câble à gaine multicoucne préparé à partir a'un matériau composite thermo- BAô^RIQim1 71 18135 -4- 2090210 isolant à trois couches. A la fig.l, Ta référence 1 désigne la feuille en polyester du matériau composite à trois couches, 2 est la couche de mousse de polyuréthane de celui-ci0 5 A la fig.2, les références 1 et 2 ont la même signification que sur la fig.l, la référence 3 désigne le câble composé de faisceaux à plusieurs conducteurs, 4 désigne une couche de feuille de polyester, 5 une feuille en aluminium et 6 une couche en poly-éthylène. A la fig.3, les références 1 à 6 ont la même signifi-10 cation que sur la fig.2. BAD ORIGINAL 71 18135 -5" 2090210 -U /X JiJiCArXuNS 1) i.a!;=riâu composite plan en for aie de bande destiné à la pripurucioa de câbles tnarmo—isolants à conducteurs multiples par ferma "-ion i'ane gaine consti-tuée par le matériau composite 5 autour au câble à conuuct.ôurs mulcipies, ledit matériau composite it-iac caractérisé an ce qu' il se coiapose d'une couche de mousse de poiyurith i.ne donc au moins l'une ae deux faces se faisant face esc revêtue d'une feuille en polyester à haute résistance. 2) ilat.-riau composite suivant la revendication 1, se compo- 10 sant ue deux feuilles ue polyester à haute résistance et d'une coucne ae mousse de polyuréthane disposée entre les deux feuilles. 3) i-ia-cériau composite suivant l'une des revendications 'i et 2, caractérisé en ce que la feuille en polyester présente une épaisseur de 12 ja et que la couche de mousse de polyuréthane a un 15 polos a'environ 30 g/m „ 4) Application a'un matériau, composite plan en forme de canue composa d'une couche de mousse de polyuréthane dont les deux surfaces sont revêtues d'une feuille en polyester de haute résistance en tant que couche d'isolement pour la préparation de 20 câbles thermo-isolants à conducteurs multiples» uAO original